(57)【要約】【課題】誘電率を低下しつつ、絶縁層の強度及び耐溶剤性の低下を抑制できる絶縁電線を提供する。【解決手段】本発明の一態様に係る絶縁電線は、線状の導体と、この導体の外周面に積層される１又は複数の絶縁層とを備える絶縁電線であって、上記１又は複数の絶縁層の少なくとも１層が複数の中空無機粒子を含み、ＡＳＴＭ  Ｄ３１０２−７８に準拠してグリセロール法により測定される上記中空無機粒子の耐圧強度が１０ＭＰａ以上である。上記中空無機粒子のシェルの平均厚さとしては、１．０μｍ以下が好ましい。また、上記中空無機粒子のシェルの材質がガラスであるとよい。また、上記中空無機粒子が球状であるとよい。また、上記中空無機粒子の平均粒子径としては、３０μｍ以下が好ましい。また、上記中空無機粒子の中空率としては、５０体積％以上９５体積％以下が好ましい。【選択図】図１
2017045662.tif 000002
【特許請求の範囲】
【請求項１】
線状の導体と、この導体の外周面に積層される１又は複数の絶縁層とを備える絶縁電線であって、
上記１又は複数の絶縁層の少なくとも１層が複数の中空無機粒子を含み、
ＡＳＴＭ  Ｄ３１０２−７８に準拠してグリセロール法により測定される上記中空無機粒子の耐圧強度が１０ＭＰａ以上である絶縁電線。
【請求項２】
上記中空無機粒子のシェルの平均厚さが１．０μｍ以下である請求項１に記載の絶縁電線。
【請求項３】
上記中空無機粒子のシェルの材質がガラスである請求項１又は請求項２に記載の絶縁電線。
【請求項４】
上記中空無機粒子が球状である請求項１、請求項２又は請求項３に記載の絶縁電線。
【請求項５】
上記中空無機粒子の平均粒子径が３０μｍ以下である請求項４に記載の絶縁電線。
【請求項６】
上記中空無機粒子の中空率が５０体積％以上９５体積％以下である請求項４又は請求項５に記載の絶縁電線。
【請求項７】
絶縁電線を構成する１又は複数の絶縁層の少なくとも１層の形成に用いる絶縁層形成用ワニスであって、
マトリックスを形成する樹脂組成物と、
この樹脂組成物中に分散する中空無機粒子と
を含有し、
ＡＳＴＭ  Ｄ３１０２−７８に準拠してグリセロール法により測定される上記中空無機粒子の耐圧強度が１０ＭＰａ以上である絶縁層形成用ワニス。
【発明の詳細な説明】
【技術分野】
【０００１】
本発明は、絶縁電線及び絶縁層形成用ワニスに関する。
【背景技術】
【０００２】
適用電圧が高い電気機器、例えば高電圧で使用されるモーター等では、電気機器を構成する絶縁電線に高電圧が印加され、その絶縁被膜表面で部分放電（コロナ放電）が発生し易くなる。コロナ放電の発生により、局部的な温度上昇、オゾンの発生、イオンの発生等が引き起こされると、早期に絶縁破壊を生じ、絶縁電線ひいては電気機器の寿命が短くなる。このため、適用電圧が高い電気機器に使用される絶縁電線には、優れた絶縁性、機械的強度等に加えてコロナ放電開始電圧の向上も求められる。
【０００３】
コロナ放電開始電圧を上げる工夫としては、絶縁被膜の低誘電率化が有効である。絶縁被膜の低誘電率化を実現するために、塗膜構成樹脂と、この塗膜構成樹脂の焼付温度よりも低い温度で分解する熱分解性樹脂とを含む絶縁ワニスにより加熱硬化膜（絶縁被膜）を形成する絶縁電線が提案されている（特開２０１２−２２４７１４号公報参照）。この絶縁電線は、上記熱分解性樹脂が塗膜構成樹脂の焼付時に熱分解してその部分が気孔となることを利用して加熱硬化膜内に気孔が形成されており、この気孔の形成により絶縁被膜の低誘電率化を実現している。
【先行技術文献】
【特許文献】
【０００４】
【特許文献１】特開２０１２−２２４７１４号公報
【発明の概要】
【発明が解決しようとする課題】
【０００５】
しかし、上記公報で提案の絶縁電線では、例えば絶縁被膜中に形成される気孔が局在化する場合や、これらの気孔の大きさにばらつきがある場合、絶縁被膜中において熱分解性樹脂由来の気孔同士が連通し易くなり、熱分解性樹脂の粒子径よりも大きい気孔が生じるおそれがある。このような連続気孔が生じると、絶縁皮膜の強度や耐溶剤性が低下するおそれがある。
【０００６】
本発明は以上のような事情に基づいてなされたものであり、誘電率を低下しつつ、絶縁層の強度及び耐溶剤性の低下を抑制できる絶縁電線及び絶縁層形成用ワニスを提供することを目的とする。
【課題を解決するための手段】
【０００７】
上記課題を解決するためになされた本発明の一態様に係る絶縁電線は、線状の導体と、この導体の外周面に積層される１又は複数の絶縁層とを備える絶縁電線であって、上記１又は複数の絶縁層の少なくとも１層が複数の中空無機粒子を含み、ＡＳＴＭ  Ｄ３１０２−７８に準拠してグリセロール法により測定される上記中空無機粒子の耐圧強度が１０ＭＰａ以上である絶縁電線である。
【０００８】
別の本発明の一態様に係る絶縁層形成用ワニスは、絶縁電線を構成する１又は複数の絶縁層の少なくとも１層の形成に用いる絶縁層形成用ワニスであって、マトリックスを形成する樹脂組成物と、この樹脂組成物中に分散する中空無機粒子とを含有し、ＡＳＴＭ  Ｄ３１０２−７８に準拠してグリセロール法により測定される上記中空無機粒子の耐圧強度が１０ＭＰａ以上である絶縁層形成用ワニスである。
【発明の効果】
【０００９】
本発明の絶縁電線及び絶縁層形成用ワニスは、誘電率を低下しつつ、絶縁層の強度及び耐溶剤性の低下を抑制できる。
【図面の簡単な説明】
【００１０】
【図１】本発明の実施形態に係る絶縁電線の模式的断面図である。
【図２】図１の絶縁電線に含まれる中空無機粒子の模式的端面図である。
【図３Ａ】本発明の他の実施形態に係る絶縁電線に含まれる中空無機粒子の模式的端面図である。
【図３Ｂ】本発明の他の実施形態に係る絶縁電線に含まれる図３Ａとは異なる中空無機粒子の模式的端面図である。
【発明を実施するための形態】
【００１１】
［本発明の実施形態の説明］
本発明の一態様に係る絶縁電線は、線状の導体と、この導体の外周面に積層される１又は複数の絶縁層とを備える絶縁電線であって、上記１又は複数の絶縁層の少なくとも１層が複数の中空無機粒子を含み、ＡＳＴＭ  Ｄ３１０２−７８に準拠してグリセロール法により測定される上記中空無機粒子の耐圧強度が１０ＭＰａ以上である絶縁電線である。
【００１２】
当該絶縁電線は、複数の中空無機粒子を含む絶縁層を備えており、これらの中空無機粒子による気孔は無機材料で構成されるシェルで囲まれているので、各中空無機粒子内の中空部同士が連通し難い。このように、当該絶縁電線は、各中空無機粒子内の中空部同士が連通し難いので、中空無機粒子を増やしても粗大な気孔が生じ難い。従って、当該絶縁電線は、誘電率を低下しつつ、絶縁層の強度及び耐溶剤性の低下を抑制できる。また、当該絶縁電線は、ＡＳＴＭ  Ｄ３１０２−７８に準拠してグリセロール法により測定される中空無機粒子の耐圧強度が上記下限以上であることにより、絶縁層形成時のワニスの収縮による無機材料で構成されるシェルの割れが抑制され、絶縁性及び耐溶剤性低下の抑制効果が促進される。ここで、「気孔率」とは、中空無機粒子を含む絶縁層の体積に対する中空無機粒子による気孔の容積の百分率を意味する。
【００１３】
上記中空無機粒子のシェルの平均厚さとしては、１．０μｍ以下が好ましい。このように、中空無機粒子のシェルの平均厚さが上記上限以下であることにより、絶縁層の気孔率を高められる。
【００１４】
上記中空無機粒子のシェルの材質がガラスであるとよい。このように、ガラス製のシェルを有する中空無機粒子を用いることで、絶縁層の強度をさらに高められる。
【００１５】
上記中空無機粒子が球状であるとよい。このように、中空無機粒子が球状であることにより、絶縁層形成時のワニスの収縮によりシェル表面にかかる外力が分散し易くなり、その結果、シェルの割れが生じ難く、より粗大な気孔が生じ難い。ここで、「球状」とは、真球に限らず、例えば真球度が１．０以上１．３以下の球の形状を意味する。
【００１６】
上記中空無機粒子の平均粒子径としては、３０μｍ以下が好ましい。このように、中空無機粒子の平均粒子径が上記上限以下であることにより、絶縁層表面の凹凸状形成が抑制される。ここで、平均粒子径とは、ＪＩＳ−Ｚ８８２５（２０１３）に規定されるメジアン径を意味する。
【００１７】
上記中空無機粒子の中空率としては、５０体積％以上９５体積％以下が好ましい。このように、中空無機粒子の中空率が上記範囲内であることにより、中空無機粒子の占める体積に対して効率よく気孔率を高めることができる。また、絶縁層における中空無機粒子が占める体積割合を小さくできるので、絶縁性低下の抑制効果が促進される。ここで、「中空率」とは、中空無機粒子全体の見かけの体積に対する中空部分の体積の百分率を意味する。
【００１８】
本発明の一態様に係る絶縁層形成用ワニスは、絶縁電線を構成する１又は複数の絶縁層の少なくとも１層の形成に用いる絶縁層形成用ワニスであって、マトリックスを形成する樹脂組成物と、この樹脂組成物中に分散する中空無機粒子とを含有し、ＡＳＴＭ  Ｄ３１０２−７８に準拠してグリセロール法により測定される上記中空無機粒子の耐圧強度が１０ＭＰａ以上である絶縁層形成用ワニスである。
【００１９】
当該絶縁層形成用ワニスは、このように、マトリックスを形成する樹脂組成物中に分散する中空無機粒子を含有するので、これらの中空無機粒子による気孔を含む絶縁層を形成できる。当該絶縁層形成用ワニスは、絶縁層の気孔率が高くなるよう樹脂組成物に対する中空無機粒子の体積割合を増加させても、絶縁層内に形成される各気孔が無機材料で構成されるシェルで囲まれているので、各中空無機粒子内の中空部同士が連通し難く、その結果、絶縁層に粗大な気孔が生じ難い。従って、当該絶縁層形成用ワニスにより、絶縁電線の誘電率を低下しつつ、絶縁層の強度及び耐溶剤性の低下を抑制できる。また、当該絶縁層形成用ワニスは、ＡＳＴＭ  Ｄ３１０２−７８に準拠してグリセロール法により測定される耐圧強度が上記下限以上である中空無機粒子を含有することにより、絶縁層形成時のワニスの収縮による無機材料で構成されるシェルの割れが抑制され、絶縁性及び耐溶剤性低下の抑制効果が促進される。
【００２０】
［本発明の実施形態の詳細］
以下、図面を参照しつつ、本発明の実施形態に係る絶縁電線及び絶縁層形成用ワニスを説明する。
【００２１】
［絶縁電線］
図１の当該絶縁電線は、線状の導体１と、この導体１の外周面に積層される１層の絶縁層２とを備える。この絶縁層２は、複数の中空無機粒子３を含む。
【００２２】
＜導体＞
上記導体１は、例えば断面が円形状の丸線とされるが、断面が方形状の角線や、複数の素線を撚り合わせた撚り線であってもよい。
【００２３】
導体１の材質としては、導電率が高くかつ機械的強度が大きい金属が好ましい。このような金属としては、例えば銅、銅合金、アルミニウム、ニッケル、銀、軟鉄、鋼、ステンレス鋼等が挙げられる。導体１は、これらの金属を線状に形成した材料や、このような線状の材料にさらに別の金属を被覆した多層構造のもの、例えばニッケル被覆銅線、銀被覆銅線、銅被覆アルミニウム線、銅被覆鋼線等を用いることができる。
【００２４】
導体１の平均断面積の下限としては、０．０１ｍｍ２が好ましく、０．１ｍｍ２がより好ましい。一方、導体１の平均断面積の上限としては、１０ｍｍ２が好ましく、５ｍｍ２がより好ましい。導体１の平均断面積が上記下限に満たないと、導体１に対する絶縁層２の体積が大きくなり、当該絶縁電線を用いて形成されるコイル等の体積効率が低くなるおそれがある。逆に、導体１の平均断面積が上記上限を超えると、誘電率を十分に低下させるために絶縁層２を厚く形成しなければならず、当該絶縁電線が不必要に大径化するおそれがある。
【００２５】
＜絶縁層＞
上記絶縁層２は、図１に示すように複数の中空無機粒子３を含む。つまり、絶縁層２は、中空無機粒子３による複数の気孔を含む。
【００２６】
絶縁層２は、絶縁性を有する樹脂組成物、及びこの樹脂組成物中に散在する中空無機粒子３で形成される。この絶縁層２は、後述する絶縁層形成用ワニスの導体１外周面への塗布及び焼付により形成される。
【００２７】
（中空無機粒子）
上記中空無機粒子３は、図２に示すような中空のシェル４を有する。
【００２８】
シェル４は、無機材料で構成される。このような無機材料としては、例えば単結晶材料、セラミック、ガラスなどが挙げられる。これらの中でも、シェル４の材質としてはガラスが好ましい。シェル４の材質をガラスとすることで、当該絶縁電線の絶縁層２の強度を向上させ易い。
【００２９】
中空無機粒子３の形状は、特に限定されないが、例えば図２に示すような球状が好ましい。球状の中空無機粒子３を用いることにより、絶縁層２形成時のワニスの収縮によりシェル４表面にかかる外力が分散し易くなるので、シェル４の割れが生じ難い。その結果、中空無機粒子３による気孔が連通し難く、粗大な気孔が生じ難い。
【００３０】
球状の中空無機粒子３を用いる場合、この中空無機粒子３の平均粒子径の下限としては、０．５μｍが好ましく、１μｍがより好ましい。一方、中空無機粒子３の平均粒子径の上限としては、３０μｍが好ましく、２５μｍがより好ましい。中空無機粒子３の平均粒子径が上記下限に満たないと、中空率の上限が小さくなり中空率を所定以上に大きくできないため、絶縁層２に含まれる中空無機粒子３の体積割合が大きくなる。その結果、絶縁層２の絶縁性が低下するおそれがある。逆に、中空無機粒子３の平均粒子径が上記上限を超えると、絶縁層２の厚さに対して中空ｖ粒子３が大きくなり過ぎるため、絶縁層２表面に凹凸状が形成され易くなるおそれがある。
【００３１】
無機材料で構成されるシェル４の平均厚さの下限としては、０．０５μｍが好ましく、０．１μｍがより好ましい。一方、シェル４の平均厚さの上限としては、１．０μｍが好ましく、０．８μｍがより好ましい。シェル４の平均厚さが上記下限に満たないと、絶縁層２形成時のワニスの収縮によるシェル４の割れが生じ易くなり、中空無機粒子３による気孔の連通抑制効果が十分に得られないおそれがある。逆に、シェル４の平均厚さが上記上限を超えると、中空無機粒子３の体積に対して形成される気孔の体積が小さくなり過ぎるため、絶縁層２に含まれる中空無機粒子３の体積割合が大きくなる。その結果、絶縁層２の絶縁性が低下するおそれがある。
【００３２】
中空無機粒子３の耐圧強度の下限としては、ＡＳＴＭ  Ｄ３１０２−７８に準拠したグリセロール法による測定で、１０ＭＰａであり、２０ＭＰａが好ましく、３０ＭＰａがより好ましい。中空無機粒子３の耐圧強度が上記下限に満たないと、絶縁層２形成時のワニスの収縮によるシェル４の割れが生じ易くなり、中空無機粒子３による気孔の連通抑制効果が十分に得られないおそれがある。なお、中空無機粒子３の耐圧強度の上限としては、特に制限はないが、例えば２５０ＭＰａが好ましい。中空無機粒子３の耐圧強度が上記上限を超えると、中空無機粒子３のコストが高くなり、当該絶縁電線の製品コストが増加するおそれがある。
【００３３】
中空無機粒子３の中空率の下限としては、５０体積％が好ましく、６０体積％がより好ましい。一方、中空無機粒子３の中空率の上限としては、９５体積％が好ましく、９０体積％がより好ましい。中空無機粒子３の中空率が上記下限に満たないと、絶縁層２における中空無機粒子３が占める体積割合が大きくなり過ぎ、絶縁性低下を十分に抑制できないおそれがある。逆に、中空無機粒子３の中空率が上記上限を超えると、ワニス調製時の撹拌によるシェアや絶縁層２形成時のワニスの収縮によるシェル４の割れが生じ易くなり、中空無機粒子３による気孔の連通抑制効果が十分に得られないおそれがある。
【００３４】
中空無機粒子３の比誘電率の上限としては、２．５が好ましく、２．０がより好ましい。中空無機粒子３の比誘電率が上記上限を超えると、絶縁層２の低誘電率化に必要な中空無機粒子３の量が多くなり、当該絶縁電線の製品コストが増加するおそれがある。一方、中空無機粒子３の比誘電率の下限としては、特に制限はないが、例えば１．２が好ましい。中空無機粒子３の比誘電率が上記下限に満たないと、中空無機粒子３の耐圧強度の確保が困難となるおそれがある。なお、「中空無機粒子３の比誘電率」とは、シェル４を構成する材料の比誘電率、空気の比誘電率及び中空無機粒子３の中空率から算出される比誘電率である。
【００３５】
絶縁層２の平均厚さの下限としては、１５μｍが好ましく、２０μｍがより好ましい。一方、絶縁層２の平均厚さの上限としては、２００μｍが好ましく、１５０μｍがより好ましい。絶縁層２の平均厚さが上記下限に満たないと、絶縁性が低下するおそれがあると共に、中空無機粒子３の存在により絶縁層２表面に凹凸形状が形成され易くなるおそれがある。逆に、絶縁層２の平均厚さが上記上限を超えると、当該絶縁電線を用いて形成されるコイル等の体積効率が低くなるおそれがある。
【００３６】
絶縁層２の気孔率の下限としては、５体積％が好ましく、８体積％がより好ましい。一方、絶縁層２の気孔率の上限としては、８０体積％が好ましく、５０体積％がより好ましい。絶縁層２の気孔率が上記下限に満たないと、絶縁層２の誘電率が十分に低下せず、コロナ放電開始電圧を十分に向上できないおそれがある。逆に、絶縁層２の気孔率が上記上限を超えると、絶縁層２の機械的強度を維持できないおそれがある。
【００３７】
当該絶縁電線は、このように、絶縁層２に含まれる気孔が中空無機粒子３により形成される。このような中空無機粒子３による気孔は無機材料で構成されるシェル４で囲まれているので、シェル４同士が当接しても中空無機粒子３内の中空部同士が連通し難いため、中空無機粒子３よりも大きい気孔が生じ難い。これにより、当該絶縁電線は、誘電率を低下しつつ、絶縁層の強度及び耐溶剤性の低下を抑制できる。
【００３８】
［絶縁層形成用ワニス］
当該絶縁層形成用ワニスは、上記絶縁電線の絶縁層２の形成に用いるワニスである。当該絶縁層形成用ワニスは、マトリックスを形成する樹脂組成物と、この樹脂組成物中に分散する中空無機粒子３とを含有する。
【００３９】
＜樹脂組成物＞
上記樹脂組成物は、主ポリマーと、希釈用溶剤、硬化剤等とを含む組成物である。上記主ポリマーとしては、特に限定されないが、熱硬化性樹脂を使用する場合、例えばポリビニールホルマール前駆体、熱硬化ポリウレタン前駆体、熱硬化アクリル樹脂前駆体、エポキシ樹脂前駆体、熱硬化ポリエステル前駆体、熱硬化ポリエステルイミド前駆体、熱硬化ポリエステルアミドイミド前駆体、熱硬化ポリアミドイミド前駆体、ポリイミド前駆体等が使用できる。また、主ポリマーとして熱可塑性樹脂を使用する場合、例えばポリエーテルイミド、ポリエーテルエーテルケトン、ポリエーテルサルフォン、ポリイミド等が使用できる。これらの中でも、絶縁層形成用ワニスを塗布し易くできると共に絶縁層２の強度及び耐熱性を向上させ易い点において、ポリイミド前駆体が好ましい。
【００４０】
希釈用溶剤としては、絶縁ワニスに従来より用いられている公知の有機溶剤を用いることができる。具体的には、例えばＮ−メチル−２−ピロリドン、Ｎ，Ｎ−ジメチルアセトアミド、Ｎ，Ｎ−ジメチルホルムアミド、ジメチルスルホキシド、テトラメチル尿素、ヘキサエチルリン酸トリアミド、γ−ブチロラクトンなどの極性有機溶媒をはじめ、アセトン、メチルエチルケトン、メチルイソブチルケトン、シクロヘキサノンなどのケトン類、酢酸メチル、酢酸エチル、酢酸ブチル、シュウ酸ジエチルなどのエステル類、ジエチルエーテル、エチレングリコールジメチルエーテル、ジエチレングリコールモノメチルエーテル、エチレングリコールモノブチルエーテル（ブチルセロソルブ）、ジエチレングリコールジメチルエーテル、テトラヒドロフランなどのエーテル類、ヘキサン、ヘプタン、ベンゼン、トルエン、キシレンなどの炭化水素類、ジクロロメタン、クロロベンゼンなどのハロゲン化炭化水素類、クレゾール、クロルフェノールなどのフェノール類、ピリジンなどの第三級アミン類等が挙げられ、これらの有機溶媒はそれぞれ単独であるいは２種以上を混合して用いられる。
【００４１】
また、上記樹脂組成物に、硬化剤を含有させてもよい。硬化剤としては、チタン系硬化剤、イソシアネート系化合物、ブロックイソシアネート、尿素やメラミン化合物、アミノ樹脂、アセチレン誘導体、メチルテトラヒドロ無水フタル酸などの脂環式酸無水物、脂肪族酸無水物、芳香族酸無水物等が例示される。これらの硬化剤は、使用する樹脂組成物が含有する主ポリマーの種類に応じて、適宜選択される。例えば、ポリアミドイミド系の場合、硬化剤として、イミダゾール、トリエチルアミン等が好ましく用いられる。
【００４２】
なお、上記チタン系硬化剤としては、テトラプロピルチタネート、テトライソプロピルチタネート、テトラメチルチタネート、テトラブチルチタネート、テトラヘキシルチタネート等が例示される。上記イソシアネート系化合物としては、トリレンジイソシアネート（ＴＤＩ）、ジフェニルメタンイソシアネート（ＭＤＩ）、ｐ−フェニレンジイソシアネート、ナフタレンジイソシアネートなどの芳香族ジイソシアネート、ヘキサメチレンジイソシアネート（ＨＤＩ）、２，２，４−トリメチルヘキサンジイソシアネート、リジンジイソシアネートなどの炭素数３〜１２の脂肪族ジイソシアネート、１，４−シクロヘキサンジイソシアネート（ＣＤＩ）、イソホロンジイソシアネート（ＩＰＤＩ）、４，４’−ジシクロヘキシルメタンジイソシアネート（水添ＭＤＩ）、メチルシクロヘキサンジイソシアネート、イソプロピリデンジシクロヘキシル−４，４’−ジイソシアネート、１，３−ジイソシアナトメチルシクロヘキサン（水添ＸＤＩ）、水添ＴＤＩ、２，５−ビス（イソシアナートメチル）−ビシクロ［２，２，１］ヘプタン、２，６−ビス（イソシアナートメチル）−ビシクロ［２，２，１］ヘプタンなどの炭素数５〜１８の脂環式イソシアネート、キシリレインジイソシアネート（ＸＤＩ）、テトラメチルキシリレンジイソシアネート（ＴＭＸＤＩ）などの芳香環を有する脂肪族ジイソシアネート、これらの変性物等が例示される。上記ブロックイソシアネートとしては、ジフェニルメタン−４，４’−ジイソシアネート（ＭＤＩ）、ジフェニルメタン−３，３’−ジイソシアネート、ジフェニルメタン−３，４’−ジイソシアネート、ジフェニルエーテル−４，４’−ジイソシアネート、ベンゾフェノン−４，４’−ジイソシアネート、ジフェニルスルホン−４，４’−ジイソシアネート、トリレン−２，４−ジイソシアネート、トリレン−２，６−ジイソシアネート、ナフチレン−１，５−ジイソシアネート、ｍ−キシリレンジイソシアネート、ｐ−キシリレンジイソシアネート等が例示される。上記メラミン化合物としては、メチル化メラミン、ブチル化メラミン、メチロール化メラミン、ブチロール化メラミン等が例示される。上記アセチレン誘導体としては、エチニルアニリン、エニチルフタル酸無水物等が例示される。
【００４３】
上記有機溶剤により希釈し、中空無機粒子３を分散させることにより調製した当該絶縁層形成用ワニスの樹脂固形分濃度の下限としては、１５質量％が好ましく、２０質量％がより好ましい。一方、当該絶縁層形成用ワニスの樹脂固形分濃度の上限としては、５０質量％が好ましく、３０質量％がより好ましい。当該絶縁層形成用ワニスの樹脂固形分濃度が上記下限に満たないと、１回のワニスの塗布で形成できる厚さが小さくなるため、所定の厚さの絶縁層２を形成するためのワニス塗布工程の繰り返し回数が多くなり、ワニス塗布工程の時間が長くなるおそれがある。逆に、当該絶縁層形成用ワニスの樹脂固形分濃度が上記上限を超えると、ワニスが増粘することにより、ワニスの保存安定性が悪化するおそれや、ワニス塗布時の付着性が悪化するおそれがある。
【００４４】
［絶縁電線の製造方法］
次に、上記絶縁電線の製造方法について説明する。この絶縁電線の製造方法は、上記絶縁層２を形成するための主ポリマーを溶剤で希釈した樹脂組成物に、中空無機粒子３を分散させることで絶縁層形成用ワニスを調製する工程（ワニス調製工程）、上記絶縁層形成用ワニスを上記導体１の外周面に塗布する工程（ワニス塗布工程）、及び上記絶縁層形成用ワニスを焼付ける工程（焼付工程）を備える。
【００４５】
＜ワニス調製工程＞
上記ワニス調製工程において、まず、絶縁層２を形成する主ポリマーを溶剤で希釈することにより、絶縁層２のマトリックスを形成する樹脂組成物を作成する。次に、この樹脂組成物に中空無機粒子３を分散させて絶縁層形成用ワニスを調製する。なお、樹脂組成物に中空無機粒子３を分散させるのではなく、主ポリマーを溶剤で希釈する際、同時に中空無機粒子３を混合することにより上記絶縁層形成用ワニスを調製してもよい。
【００４６】
＜ワニス塗布工程＞
上記ワニス塗布工程において、上記ワニス調製工程で調製した絶縁層形成用ワニスを導体１の外周面に塗布する。
【００４７】
＜焼付工程＞
次に、上記焼付工程において、絶縁層形成用ワニスが塗布された導体１を焼付炉に通して絶縁層形成用ワニスを焼付けることで、導体１表面に焼付層を形成する。
【００４８】
導体１表面に積層される複数の焼付層の合計厚さが所定の厚さとなるまで、上記ワニス塗布工程及び焼付工程を繰り返すことにより、複数の焼付層からなる絶縁層２が形成され、当該絶縁電線が得られる。この形成された絶縁層２に含まれる中空無機粒子３により、絶縁層２内に気孔が形成される。
【００４９】
なお、上記ワニス塗布工程及び焼付工程を繰り返す際に、少なくともいずれかのワニス塗布工程において、中空無機粒子３を含有する上記絶縁層形成用ワニスに代えて、中空無機粒子３を含有しない絶縁層形成用ワニスを塗布するようにしてもよい。つまり、中空無機粒子３を含有する上記絶縁層形成用ワニスの塗布及び焼付後に、中空無機粒子３を含有しない絶縁層形成用ワニスを塗布してもよいし、中空無機粒子３を含有しない絶縁層形成用ワニスの塗布及び焼付後に、中空無機粒子３を含有する上記絶縁層形成用ワニスを塗布してもよい。例えば１回の絶縁層形成用ワニスの塗布により形成される焼付層の平均厚さが中空無機粒子３の平均粒子径よりも小さいような場合、このように中空無機粒子３を含有しない絶縁層形成用ワニスを塗布することで、中空無機粒子３の形状に起因する絶縁層２表面への凹凸状の形成を抑制できる。
【００５０】
また、上述のように所定のワニス塗布工程以降のワニス塗布工程で中空無機粒子３を含有しない絶縁層形成用ワニスを塗布する場合、この中空無機粒子３を含有しない絶縁層形成用ワニスを塗布するワニス塗布工程において、ワニス塗布後に、塗布ダイスにより導体１のワニスの塗布量の調節及び塗布されたワニス面の平滑化を行わせてもよい。
【００５１】
上記塗布ダイスは開口部を有し、絶縁層形成用ワニスを塗布した導体１がこの開口部を通過することで余分なワニスが除去され、ワニスの塗布量が調整される。これにより、当該絶縁電線は、絶縁層２の厚さが均一になり易く、均一な電気絶縁性を得易くなる。
【００５２】
このように、当該絶縁層形成用ワニスを用いて作成した絶縁層２には、中空無機粒子３による気孔が含まれる。この気孔は無機材料で構成されるシェル４で囲まれているので、気孔同士が連通し難く、絶縁層２の気孔率が高くなるよう中空無機粒子３を増やしても粗大な気孔が生じ難い。このように、当該絶縁層形成用ワニスにより、絶縁性及び耐溶剤性の低下を抑制しつつ絶縁層２の気孔率を高めることができる。
【００５３】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００５４】
上記実施形態においては、１層の絶縁層が導体の外周面に積層される絶縁電線について説明したが、複数の絶縁層が導体の外周面に積層される絶縁電線としてもよい。つまり、図１の導体１と気孔を含む絶縁層２との間に１又は複数の絶縁層が積層されてもよいし、図１の気孔を含む絶縁層２の外周面に１又は複数の絶縁層が積層されてもよいし、図１の気孔を含む絶縁層２の外周面及び内周面の両方に１又は複数の絶縁層が積層されてもよい。このように複数の絶縁層が積層される絶縁電線において、少なくとも１の絶縁層に中空無機粒子による気孔が含まれればよい。つまり、２以上の絶縁層に中空無機粒子による気孔が含まれてもよい。２以上の絶縁層に中空無機粒子による気孔が含まれる場合、これらのそれぞれの絶縁層が低誘電率化に寄与する。このように複数の絶縁層のうち少なくとも１層に複数の中空無機粒子が含まれる絶縁電線も、本発明の意図する範囲内である。また、このように導体の外周面に複数の絶縁層を積層することにより、絶縁電線の機械的強度を向上できる。なお、これらの複数の絶縁層を形成する樹脂組成物として同種のものを用いてもよく、互いに異なるものを用いてもよい。
【００５５】
また、上記実施形態では、中空無機粒子として球状のものを用いることとしたが、中空無機粒子のワニスへの混合時や焼付時のワニスの収縮によりシェルが割れ難いものであれば、球状以外の形状のものを用いてもよい。つまり、絶縁層内に気孔を形成させる中空無機粒子として、例えば図３Ａのような直方体形状のシェル１４で構成される中空無機粒子１３や、図３Ｂのような複数の細孔を内部に有するシェル２４で構成される中空無機粒子２３を用いてもよい。具体的には、図３Ａのような直方体形状の中空無機粒子１３として、例えば平均粒子径が８０ｎｍ以上１３０ｎｍ以下程度、無機材料で構成されるシェル１４の平均厚さが５ｎｍ以上１５ｎｍ以下程度であり、約１００ＭＰａの耐圧強度を有するような粒子を用いることができる。また、図３Ｂのような複数の細孔を内部に有する中空無機粒子２３として、例えば二次元ヘキサゴナル構造で形成される複数の細孔を有し、平均粒子径が２．４μｍ程度、１つの細孔を囲む六角形状周壁の対面する面間の距離が４ｎｍ程度であり、約１００ＭＰａの耐圧強度を有するような粒子を用いることができる。
【００５６】
球状以外の形状を有する場合の中空無機粒子の平均粒子径の下限としては、特に制限はないが、例えば５０ｎｍが好ましく、６０ｎｍがより好ましい。一方、球状以外の中空無機粒子の平均粒子径の上限としては、３０μｍが好ましく、２５μｍがより好ましい。球状以外の中空無機粒子の平均粒子径が上記下限に満たないと、中空率の上限が小さくなり中空率を所定以上に大きくできないため、絶縁層に含まれる中空無機粒子の体積割合が大きくなる。その結果、絶縁層の絶縁性が低下するおそれがある。逆に、球状以外の中空無機粒子の平均粒子径が上記上限を超えると、絶縁層の厚さに対して中空無機粒子が大きくなり過ぎるため、絶縁層表面に凹凸状が形成され易くなるおそれがある。なお、球状以外の中空無機粒子の「粒子径」とは、中空無機粒子の見かけの体積と同体積の真球の相当径を意味する。
【００５７】
また、上記実施形態では、気孔を形成するための中空無機粒子として、図２のように表面が滑らかな形状の中空無機粒子４を用いることとしたが、例えば図３Ｂの中空無機粒子２３のように、表面に凹凸形状を有する粒子を用いてもよい。
【００５８】
また、上記実施形態では、上記ワニス塗布工程及び焼付工程を繰り返し行う構成について説明したが、１回の塗布工程及び焼付工程により絶縁層を形成する構成としてもよい。例えば粘度の高い絶縁層形成用ワニスを用いることなどにより、１回の塗布及び焼付で絶縁層の厚さを有する焼付層が形成できる場合、このように塗布工程及び焼付工程を繰り返すことなく絶縁層を形成できる。この場合、絶縁層は１層の焼付層で形成される。
【００５９】
また、例えば当該絶縁電線において、導体と絶縁層との間にプライマー処理層等のさらなる層が設けられてもよい。プライマー処理層は、層間の密着性を高めるために設けられる層であり、例えば公知の樹脂組成物により形成することができる。
【００６０】
導体と絶縁層との間にプライマー処理層を設ける場合、このプライマー処理層を形成する樹脂組成物は、例えばポリイミド、ポリアミドイミド、ポリエステルイミド、ポリエステル及びフェノキシ樹脂の中の一種又は複数種の樹脂を含むとよい。また、プライマー処理層を形成する樹脂組成物は、密着向上剤等の添加剤を含んでもよい。このような樹脂組成物によって導体と絶縁層との間にプライマー処理層を形成することで、導体と絶縁層との間の密着性を向上することが可能であり、その結果、当該絶縁電線の可撓性や耐摩耗性、耐傷性、耐加工性などの特性を効果的に高めることができる。
【００６１】
また、プライマー処理層を形成する樹脂組成物は、上記樹脂と共に他の樹脂、例えばエポキシ樹脂、フェノキシ樹脂、メラミン樹脂等を含んでもよい。また、プライマー処理層を形成する樹脂組成物に含まれる各樹脂として、市販の液状組成物（絶縁ワニス）を使用してもよい。
【００６２】
プライマー処理層の平均厚さの下限としては、１μｍが好ましく、２μｍがより好ましい。一方、プライマー処理層の平均厚さの上限としては、２０μｍが好ましく、１０μｍがより好ましい。プライマー処理層の平均厚さが上記下限に満たないと、導体との十分な密着性を発揮できないおそれがある。逆に、プライマー処理層の平均厚さが上記上限を超えると、当該絶縁電線が不必要に大径化するおそれがある。
【産業上の利用可能性】
【００６３】
本発明に係る絶縁電線及び絶縁層形成用ワニスにより、誘電率を低下しつつ、絶縁層の強度及び耐溶剤性の低下を抑制できる。従って、このような絶縁層を有する絶縁電線は、コイルやモーター等を形成するために好適に利用することができる。
【符号の説明】
【００６４】
１  導体
２  絶縁層
３、１３、２３  中空無機粒子
４、１４、２４  シェル
【図１】
2017045662.tif 000003
【図２】
2017045662.tif 000004
【図３Ａ】
2017045662.tif 000005
【図３Ｂ】
2017045662.tif 000006